(57)【要約】【課題】熱収縮率の低い遮炎遮煙布を提供することを目的とする。【解決手段】遮炎遮煙布は、不燃ヤーン１２、１３と、不燃ヤーン１２、１３よりも熱収縮率が低い金属線１４とからなる複合糸１１で製織されている。不燃ヤーン１２、１３は、紡績糸であることが好ましく、複合糸１１は、金属線１４に、不燃ヤーン１２、１３を巻き付けて形成されるカバーリング糸であることが好ましい。【選択図】図３
2011255066.tif 000002
【特許請求の範囲】
【請求項１】
不燃ヤーンと、前記不燃ヤーンよりも熱収縮率が低い金属線とからなる複合糸で製織されていることを特徴とする遮炎遮煙布。
【請求項２】
前記不燃ヤーンは、シリカ繊維を用いて形成されていることを特徴とする請求項１に記載の遮炎遮煙布。
【請求項３】
前記金属線は、ステンレス鋼線であることを特徴とする請求項１または２に記載の遮炎遮煙布。
【請求項４】
前記不燃ヤーンは、紡績糸であることを特徴とする請求項１〜３のいずれかに記載の遮炎遮煙布。
【請求項５】
前記複合糸は、前記金属線に、前記不燃ヤーンを巻き付けて形成されるカバーリング糸であることを特徴とする請求項１〜４のいずれかに記載の遮炎遮煙布。
【請求項６】
前記請求項１〜５のいずれかに記載の遮炎遮煙布を用いたことを特徴とするシャッタースクリーン。
【発明の詳細な説明】
【技術分野】
【０００１】
本発明は、不燃性の糸で製織された遮炎遮煙布、および、この遮炎遮煙布を用いたシャッタースクリーンに関する。
【背景技術】
【０００２】
従来から、例えば建物で火災が発生した際に炎や煙が広がるのを食い止める延焼防止装置に用いられるシャッタースクリーン等において、耐熱性を有する糸で製織された不燃性織布が使用されている（例えば、特許文献１参照）。このような不燃性織布を構成する織糸としては、シリカ繊維等の単糸を複数本撚り合わせた撚糸が用いられている。
【先行技術文献】
【特許文献】
【０００３】
【特許文献１】特開平９−１８７５２４号公報
【発明の概要】
【発明が解決しようとする課題】
【０００４】
しかしながら、シリカ繊維等は加熱により収縮するため、このシリカ繊維等の糸で製織された従来の不燃性織布は加熱により収縮する。熱収縮率が高いと不燃性織布の用途によっては問題が生じる。例えば、シャッタースクリーンの場合、火災時に熱収縮してしまうと、壁や床面との間に隙間を生じてしまい、十分な遮炎・遮煙性能が得られなくなる。
この対策として、従来では、製織後に、７００〜８００℃で熱処理を行って、織布をそれ以上熱収縮しないようにしてから、シャッタースクリーン等の製品に使用していた。しかし、この方法では製造コストが高くなる。
【０００５】
そこで、本発明は、熱収縮率の低い遮炎遮煙布、および、この遮炎遮煙布を用いたシャッタースクリーンを提供することを目的とする。
【課題を解決するための手段及び発明の効果】
【０００６】
第１の発明の遮炎遮煙布は、不燃ヤーンと、前記不燃ヤーンよりも熱収縮率が低い金属線とからなる複合糸で製織されていることを特徴とする。
【０００７】
この構成によると、遮炎遮煙布が加熱された際に、たとえ不燃ヤーンが熱収縮しても、金属線によって複合糸の熱収縮を防止することができる。したがって、熱収縮率の低い遮炎遮煙布が得られる。
また、遮炎遮煙の熱収縮率が低いため、従来の遮炎遮煙布のように、製織後、熱処理工程が不要となり、製造コストを低減することができる。
【０００８】
第２の発明の遮炎遮煙布は、前記第１の発明において、前記不燃ヤーンは、シリカ繊維を用いて形成されていることを特徴とする。
【０００９】
この構成によると、シリカ繊維は１０００℃以上の耐熱性があるため、遮炎遮煙布が加熱されても、不燃ヤーンから発炎を生じたり、繊維が焼失してその隙間から火炎が貫通することがない。
【００１０】
第３の発明の遮炎遮煙布は、前記第１または第２の発明において、前記金属線は、ステンレス鋼線であることを特徴とする。
【００１１】
この構成によると、ステンレス鋼線は、耐食性に優れ、材料コストが低いため、耐久性に優れ、安価な遮炎遮煙布を得ることができる。
【００１２】
第４の発明の遮炎遮煙布は、前記第１〜第３のいずれかの発明において、前記不燃ヤーンは、紡績糸であることを特徴とする。
【００１３】
この構成によると、紡績糸は比較的安価であるため、遮炎遮煙布の材料コストを低減できる。また、紡績糸は嵩高であるため、遮炎遮煙布を目が詰まった構造にすることができる。そのため、遮炎遮煙布の遮炎・遮煙性能を向上させることができる。
【００１４】
第５の発明の遮炎遮煙布は、前記第１〜第４のいずれかの発明において、前記複合糸は、前記金属線に、前記不燃ヤーンを巻き付けて形成されるカバーリング糸であることを特徴とする。
【００１５】
この構成によると、複合糸は、不燃ヤーンを、この不燃ヤーンよりも熱収縮率の低い金属線の周囲に巻き付けた構成であるため、複合糸が加熱された際にたとえ不燃ヤーンが熱収縮しても、複合糸自体は熱収縮しにくい。したがって、この複合糸で製織された遮炎遮煙布も熱収縮しにくいため、熱収縮率の低い遮炎遮煙布を得ることができる。
また、不燃ヤーンの巻き密度を変えるだけで、カバーリング糸の太さを容易に調整することができる。また、金属線または不燃ヤーンの太さを変えることによっても、カバーリング糸の太さを容易に調整することができる。このようにカバーリング糸の太さを容易に調整できるため、遮炎遮煙布の厚さを容易に調整することができる。
また、金属線は、カバーリング糸の芯材であるため、ねじれにくい。そのため、金属線のねじれによる強度低下を防止することができる。
また、カバーリング糸は、巻き強度や巻き密度を調整することで、嵩高にすることができるため、遮炎遮煙布を目が詰まった構造にすることができ、遮炎・遮煙性能を向上させることができる。
【００１６】
第６の発明のシャッタースクリーンは、前記第１〜第５のいずれかの発明の遮炎遮煙布を用いたことを特徴とする。
【００１７】
この構成によると、低熱収縮率で、製造コストの低いシャッタースクリーンを得ることができる。
【図面の簡単な説明】
【００１８】
【図１】本発明の実施形態に係るシャッタースクリーンの斜視図である。
【図２】シャッタースクリーンに適用される遮炎遮煙布の拡大平面図である。
【図３】遮炎遮煙布を構成する織糸を示す図である。
【図４】本発明の他の実施形態の遮炎遮煙布を構成する織糸を示す図である。
【図５】本発明の他の実施形態の遮炎遮煙布を構成する織糸を示す図である。
【図６】本発明の他の実施形態の遮炎遮煙布を構成する織糸を示す図である。
【図７】本発明の他の実施形態の遮炎遮煙布を構成する織糸を示す図である。
【図８】本発明の他の実施形態の遮炎遮煙布を構成する織糸を示す図である。
【発明を実施するための形態】
【００１９】
以下、本発明の実施の形態について説明する。
図１に示すように、本実施形態のシャッタースクリーン１は、建物の天井部に設置される巻取軸３と、この巻取軸３に巻き取られるスクリーン本体２と、巻取軸３の駆動手段（図示省略）等を備えている。火災発生時には、スクリーン本体２が巻取軸３から繰り出されて、建物の床面付近まで垂下されるようになっており、このスクリーン本体２によって、火災の延焼と、煙の拡大が防止される。また、スクリーン本体２には、避難通路として、縦方向のスリットが形成されていてもよい。
【００２０】
スクリーン本体２は、遮炎遮煙布１０で構成されている。図２に示すように、遮炎遮煙布１０は、平織りの織布であり、織布を構成する経糸および緯糸としては、ダブルカバーリング糸（複合糸）１１が用いられている。
【００２１】
図３に示すように、ダブルカバーリング糸１１は、金属線１４に、２本の不燃ヤーン１２、１３を逆向きに巻き付けることで形成されている。
【００２２】
不燃ヤーン１２、１３は、スクリーン本体２において、主に遮炎・遮煙性能を担うものである。不燃ヤーン１２、１３の材料としては、シリカ繊維、ガラス繊維、バザルトクロス、ロックウール等の無機系繊維が用いられる。無機系繊維の中でも、特に、シリカ繊維を用いることが好ましい。シリカ繊維は１０００℃以上の耐熱性があるため、遮炎遮煙布が加熱されても不燃ヤーンから発炎を生じたり、繊維が焼失してその隙間から火炎が貫通することがないからである。不燃ヤーン１２、１３の糸の構造としては、モノフィフィラメント糸、マルチフィラメント糸、紡績糸（スパン糸）、上記構造の糸（モノフィラメント糸、マルチフィラメント糸、紡績糸）を複数本撚り合わせて形成される撚糸、上記構造の糸を複数本引き揃えて形成される引き揃え糸の何れであってもよい。不燃ヤーン１２、１３は、上記無機系繊維のいずれかの単体であっても、複数組み合わせたものであってもよい。
２本の不燃ヤーン１２、１３の構成（材料、構造、直径等）は、同じであっても、異なっていてもよい。
なお、モノフィラメント糸とは、１本の長繊維（フィラメント）からなる糸のことであり、マルチフィラメント糸とは、複数の長繊維（フィラメント）を引き揃えまたは撚り合わせて形成される糸である。以下、モノフィラメント糸とマルチフィラメント糸とをまとめてフィラメント糸という場合がある。また、紡績糸（スパン糸）とは、短繊維を紡いで形成される糸である。
【００２３】
また、不燃ヤーン１２、１３として紡績糸（複数本の紡績糸からなる撚糸または引き揃え糸を含む）を用いる場合、アラミド繊維やポリアリレート繊維等の耐熱性および難燃性の高い有機系繊維を混紡した紡績糸を用いてもよい。シリカ繊維等の無機系繊維の短繊維は剛直であるため、単体では紡績しにくいが、上記有機系繊維を混紡することにより、上記有機系繊維がシリカ短繊維同士をつなぐ役目を果たし、紡績しやすくなる。さらに、遮炎遮煙布１０が柔軟になるという効果も得られる。アラミド繊維を混紡する場合の混合比率の一例を挙げると、質量比でシリカ繊維８０％に対してアラミド繊維２０％である。また、上記有機系繊維以外に、カーボン繊維等を混紡してもよい。
【００２４】
また、不燃ヤーン１２、１３としてマルチフィラメント糸を用いる場合、マルチフィラメント糸を構成する長繊維の少なくとも１つに、アラミド繊維やポリアリレート繊維等の耐熱性および難燃性の高い有機系繊維を用いてもよい。これにより、不燃ヤーン１２、１３の引張強度と柔軟性を向上させることができる。また、上記有機系繊維以外に、カーボン繊維等を混合して、マルチフィラメント糸を形成してもよい。
【００２５】
金属線１４は、スクリーン本体２において、主に遮炎遮煙布１０の強度と、詳細は後述する熱収縮防止機能を担うものである。金属線１４は、引張強度が高く、且つ、不燃ヤーン１２、１３よりも熱収縮率が低い線材で構成されている。線材の具体例としては、例えば、ステンレス鋼線、鉄線、ピアノ線等の金属線が挙げられる。熱収縮性、耐食性、経済性等の観点から、特にステンレス鋼線を用いることが好ましい。
【００２６】
金属線１４の直径は、例えば０．１ｍｍ〜０．３ｍｍ程度であって、不燃ヤーン１２、１３の直径は、例えば０．１ｍｍ〜３ｍｍ程度である。２本の不燃ヤーン１２、１３の直径は同じであっても異なっていてもよい。
また、例えば、直径０．１５ｍｍの金属線１４に、直径１ｍｍの不燃ヤーン１２、１３をカバーリングする場合のカバーリングの巻き密度は、１５０回／ｍ〜２５０回／ｍである。
【００２７】
上述したように、ダブルカバーリング糸１１は、シリカ繊維等の無機系繊維を用いて形成された不燃ヤーン１２、１３を、この不燃ヤーン１２、１３よりも熱収縮率の低い金属線１４の周囲に巻き付けた構成であるため、ダブルカバーリング糸１１が加熱された際に不燃ヤーン１２、１３が熱収縮しても、ダブルカバーリング糸１１自体は熱収縮しにくい。したがって、このダブルカバーリング糸１１で製織された遮炎遮煙布１０も熱収縮しにくいため、熱収縮率の低い遮炎遮煙布１０を得ることができる。
【００２８】
従来の遮炎遮煙布は、シリカ繊維の単糸を撚り合わせて形成された撚糸で製織されている。このような撚糸は、加熱されるとシリカの熱収縮に伴って熱収縮するため、この撚糸で製織された織布は熱収縮率が高くなる。そのため、従来では、製織後、スクリーン本体に加工する前に、織布を加熱処理して予め熱収縮させて、それ以上熱収縮しないようにしている。
一方、本実施形態の遮炎遮煙布１０は、加熱処理をしなくても熱収縮率が低いため、上述したような、熱処理工程が不要となる。したがって、製造コストを低減することができる。
【００２９】
また、ダブルカバーリング糸１１は、金属線１４に２本の不燃ヤーン１２、１３を巻き付けた構造であるため、不燃ヤーン１２、１３の巻き密度を変えるだけで、ダブルカバーリング糸１１の太さを容易に調整することができる。また、金属線１４および２本の不燃ヤーン１２、１３のうちのいずれかの太さを変えることによっても、ダブルカバーリング糸１１の太さを容易に調整することができる。このようにダブルカバーリング糸１１の太さを容易に調整できるため、遮炎遮煙布１０の厚さを容易に調整することができる。
また、金属線１４は、ダブルカバーリング糸１１の芯材であるため、ねじれにくい。そのため、金属線１４のねじれによる強度低下を防止することができる。
また、ダブルカバーリング糸１１は、巻き強度や巻き密度を調整することで、嵩高にすることができるため、遮炎遮煙布１０を目が詰まった構造にすることができ、遮炎・遮煙性能を向上させることができる。
【００３０】
また、不燃ヤーン１２、１３として紡績糸（複数本の紡績糸からなる撚糸または引き揃え糸を含む）を用いた場合、紡績糸はフィラメント糸に比べて安価であるため、コストを低減できる。また、紡績糸は嵩高であるため、遮炎遮煙布１０を目が詰まった構造にすることができる。そのため、遮炎遮煙布１０の遮炎・遮煙性能を向上させることができる。
【００３１】
また、不燃ヤーン１２、１３としてフィラメント糸を用いた場合、表面が平滑なので意匠性に優れる。
【００３２】
以上、本発明の好適な実施形態を説明したが、上記の実施形態は以下のように変更して実施することができる。また、下記の変更形態は、適宜組み合わせて実施することもできる。なお、上記実施形態と同様の構成を有するものについては、同じ符号を用いて適宜その説明を省略する。
【００３３】
１］上記実施形態では、金属線１４に巻き付けられる２本の不燃ヤーン１２、１３は、共に、シリカ繊維等の無機系繊維を含んでいるが、２本の不燃ヤーン１２、１３の一方が、シリカ繊維等の無機系繊維を含む糸であれば、他方の不燃ヤーンは、シリカ繊維等の無機系繊維を含まない糸であってもよい。シリカ繊維等の無機系繊維を含まない不燃ヤーンの具体例としては、アラミド繊維やポリアリレート繊維等の有機系繊維の紡績糸またはフィラメント糸が挙げられる。
【００３４】
２］上記実施形態では、ダブルカバーリング糸１１は、１本の金属線１４を芯材とした構造であるが、２本以上の金属線を芯材としてもよい。この場合、芯材に用いる２本の金属線の構成（材料、構造、直径等）は、同じであっても、異なっていてもよい。
【００３５】
３］上記実施形態では、本発明の複合糸として、金属線１４に２本の不燃ヤーン１２、１３を逆向きに巻き付けた構造のダブルカバーリング糸１１が用いられているが、本発明の複合糸に使用可能なカバーリング糸の構成はこれに限定されるものではない。
また、例えば、図４に示すように、金属線１４に、２本の不燃ヤーン１２、１３を同じ向きに交互に巻き付けた構造のカバーリング糸１１１でもよい。
また、例えば、金属線１４に、１本の不燃ヤーンを巻き付けた構造のシングルカバーリング糸でもよい。
また、例えば図５に示すように、金属線１４に、１本または複数本（図５では２本）の不燃ヤーン１２、１３を引き揃えたものを巻き付けた構造のカバーリング糸２１１でもよい。
また、例えば図６に示すように、金属線１４に、複数本（図６では２本）の不燃ヤーン１２、１３を撚り合わせたものを巻き付けた構造のカバーリング糸３１１でもよい。
また、例えば、ダブルカバーリング糸１１にさらに１本または複数本の不燃ヤーンを巻き付けた構造（合計３本以上の不燃ヤーンを巻き付けた構造）のカバーリング糸でもよい。
なお、複数本の不燃ヤーンを用いる場合、各不燃ヤーンの構成は、同じであっても、異なっていてもよい。
【００３６】
４］本発明の複合糸は、カバーリング糸に限定されるものではない。
例えば図７に示すように、１本または複数本（図７では１本）の不燃ヤーンと金属線１４とからなる複数本の糸を、例えば３撚や８撚と呼ばれる撚り構造によって撚り合わせた撚糸４１１でもよい。但し、熱収縮を防止する観点と、金属線１４の露出を抑える観点からは、金属線１４を芯材としたカバーリング糸を用いる方が好ましい。
また、例えば、複数本の不燃ヤーンを引き揃えたものと、金属線１４とを撚り合わせた撚糸でもよい。
また、例えば、複数本の不燃ヤーンを撚り合わせたものと、金属線１４とを撚り合わせた撚糸でもよい。
また、例えば図８に示すように、上記実施形態のダブルカバーリング糸１１または上記した変更形態の複合糸を、複数本撚り合わせた複合糸５１１でもよい。なお、図８に示す複合糸５１１は、図４に示すカバーリング糸１１１を２本撚り合わせた構造である。
また、例えば、１本または複数本の不燃ヤーンと、１本または複数本の金属線を、引き揃えただけの複合糸（織糸）でもよい。
なお、複数本の不燃ヤーンを用いる場合、各不燃ヤーンの構成は、同じであっても、異なっていてもよい。複数本の金属線を用いる場合についても同様である。
【００３７】
５］上記実施形態では、遮炎遮煙布１０を構成する経糸と緯糸には、同じダブルカバーリング糸１１が用いられているが、異なる構成（構造、材料、直径）の糸を用いてもよい。
【００３８】
６］上記実施形態では、遮炎遮煙布１０を構成する多数の経糸は、全て同じダブルカバーリング糸１１が用いられているが、構成（構造、材料、直径）の異なる２種類以上の糸を経糸に用いてもよい。緯糸についても同様である。
【００３９】
７］上記実施形態の遮炎遮煙布１０の織り構造は、平織りであるが、例えば、綾織り、朱子織り、斜紋織り等の平織り以外の織り構造であってもよい。
【００４０】
以上説明した実施形態及び変更形態では、本発明の遮炎遮煙布をシャッタースクリーンに適用した場合について説明したが、本発明の遮炎遮煙布の適用対象は、これに限られるものではない。
【符号の説明】
【００４１】
１  シャッタースクリーン
２  スクリーン本体
１０  遮炎遮煙布
１１  ダブルカバーリング糸（複合糸）
１２、１３  不燃ヤーン
１４  金属線
【図１】
2011255066.tif 000003
【図２】
2011255066.tif 000004
【図３】
2011255066.tif 000005
【図４】
2011255066.tif 000006
【図５】
2011255066.tif 000007
【図６】
2011255066.tif 000008
【図７】
2011255066.tif 000009
【図８】
2011255066.tif 000010